(57)【要約】【課題】  少量で土壌の粒度調整、圧縮強度、圧蜜調整をして固化強度を向上させることができると共に、土壌のアルカリ化を防止すると同時に土壌を無害処理化して土質を改良し、土壌の再利用と廃棄物の減容を達成して循環型社会に寄与する。【解決手段】  土壌、土質改良及び固化安定剤は、主成分であるフライアッシュに、セメントと固化増強剤とが配合され、更に、無毒化促進剤が添加して混合されている。固化増強剤としては、硫酸カルシウムとけい酸アルミニウムを使用することができる。無毒化促進剤としては、チオ硫酸ナトリウム、鉄粉、硫酸アルミニウム、キトサン、クエン酸の粉体を均質に練り上げたものを使用することができる。無毒化促進剤には、土菌類を含有させることができる。【選択図】        なし【特許請求の範囲】
【請求項１】
主成分であるフライアッシュに、セメントと固化増強剤とが配合され、更に、無毒化促進剤が添加して混合されていることを特徴とする土壌、土質改良及び固化安定剤。
【請求項２】
請求項１に記載の土壌、土質改良及び固化安定剤であって、前記固化増強剤は、硫酸カルシウムとけい酸アルミニウムと硫酸アルミニウムであることを特徴とする土壌、土質改良及び固化安定剤。
【請求項３】
請求項２に記載の土壌、土質改良及び固化安定剤であって、前記固化増強剤は、更にけい酸アルミニウムも含むことを特徴とする土壌、土質改良及び固化安定剤。
【請求項４】
請求項１乃至請求項３のいずれかに記載された土壌、土質改良及び固化安定剤であって、前記無毒化促進剤は、チオ硫酸ナトリウム、鉄粉、硫酸アルミニウム、キトサン、クエン酸から成っていることを特徴とする土壌、土質改良及び固化剤。
【請求項５】
請求項１乃至請求項４のいずれかに記載された土壌、土質改良及び固化安定剤であって、前記無毒化促進剤には、更に土壌菌が配合されていることを特徴とする土壌、土質改良及び固化剤。
【請求項６】
請求項１乃至請求項５のいずれかに記載された土壌、土質改良及び固化安定剤であって、前記無毒促進剤は、前記無毒促進剤を構成する成分の粉体を均質に練り混ぜて成ることを特徴とする土壌、土質改良及び固化剤。
【請求項７】
主成分であるフライアッシュに、セメントと硫酸カルシウムとが配合され、更に、チオ硫酸ナトリウム、鉄粉、硫酸アルミニウム、キトサン、クエン酸の粉体が添加して混合されていることを特徴とする土壌、土質改良及び固化安定剤。
【請求項８】
フライアッシュを４０〜７０重量部、セメントを２０〜５０重量部、硫酸カルシウムを５〜２０重量部配合して成る主剤に、チオ硫酸ナトリウム、鉄粉、硫酸アルミニウム、キトサン、クエン酸から成る粉体を３〜６重量部配合して成ることを特徴とする土壌、土質改良及び固化安定剤。
【請求項９】
請求項７又は請求項８のいずれかに記載された土壌、土質改良及び固化剤であって、前記セメント、前記硫酸カルシウム、前記チオ硫酸ナトリウム、前記鉄粉、前記硫酸アルミニウム、前記キトサン、前記クエン酸の総重量部が、土壌、土質改良及び固化促進剤全体に対して２８〜５０重量部の配合比で含まれていることを特徴とする土壌、土質改良及び固化促進剤。
【請求項１０】
主成分であるフライアッシュに、セメントと硫酸カルシウムとけい酸アルミニウムとが配合され、更に、チオ硫酸ナトリウム、鉄粉、硫酸アルミニウム、キトサン、クエン酸の粉体が添加して混合されていることを特徴とする土壌、土質改良及び固化安定剤。
【請求項１１】
フライアッシュを４０〜７０重量部、セメントを２０〜５０重量部、硫酸カルシウムを５〜２０重量部、けい酸アルミニウムを５〜１０重量部配合して成る主剤に、チオ硫酸ナトリウム、鉄粉、硫酸アルミニウム、キトサン、クエン酸から成る粉体を３〜６重量部配合して成ることを特徴とする土壌、土質改良及び固化安定剤。
【請求項１２】
請求項１０又は請求項１１のいずれかに記載された土壌、土質改良及び固化剤であって、前記セメント、前記硫酸カルシウム、前記けい酸アルミニウム、前記チオ硫酸ナトリウム、前記鉄粉、前記硫酸アルミニウム、前記キトサン、前記クエン酸の総重量部が、土壌、土質改良及び固化促進剤全体に対して２８〜５０重量部の配合比で含まれていることを特徴とする土壌、土質改良及び固化促進剤。
【請求項１３】
請求項７乃至請求項１２のいずれかに記載された土壌、土質改良及び固化安定剤であって、前記チオ硫酸ナトリウム、鉄粉、硫酸アルミニウム、キトサン、クエン酸の粉体に、土壌菌が配合されていることを特徴とする土壌、土質改良及び固化剤。
【請求項１４】
請求項１３に記載された土壌、土質改良及び固化安定剤であって、前記土壌菌は、枯草菌類と、シュウドモナス菌類と、前記枯草菌類及びシュウドモナス菌類の変性菌とから成っていることを特徴とする土壌、土質改良及び固化剤。
【請求項１５】
請求項７乃至請求項１４のいずれかに記載された土壌、土質改良及び固化安定剤であって、前記粉体は、前記粉体を構成する成分の粉体を均質に練り混ぜて成ることを特徴とする土壌、土質改良及び固化剤。
【請求項１６】
請求項１乃至請求項１５のいずれかに記載された土壌、土質改良及び固化安定剤であって、前記フライアッシュは、石炭灰又は木灰のうちのいずれか又は双方が配合されたものであることを特徴とする土壌、土質改良及び固化剤。
【発明の詳細な説明】
【技術分野】
【０００１】
本発明は、土木分野における土質の固化及び安定のために、また、土壌及び汚泥を改良するために使用される土壌、土質固化及び改良剤の改良に関するもので、特に、有機土壌、重金属類汚染土壌、油汚土壌の改良に優れた機能を有する土壌、土質改良及び固化安定剤に関するものである。
【背景技術】
【０００２】
軟弱地盤や汚泥等の改良、固化としては、従来石灰系やセメント系の土壌改良剤や固化剤が使用されており、処理対象物によってそれらを使い分けて使用されている。具体的には、処理対象物が有機系成分で構成されている場合は一般的には石灰系の改良及び固化安定剤が（例えば、特許文献１等参照）、処理対象物が無機系成分で構成されている場合は一般的にはセメント系の改良及び固化安定剤が選択される（例えば、特許文献２等参照）。
【０００３】
この場合、有機系成分に対する石灰系の改良及び固化安定剤の固化及び安定化の主な反応機構は水和反応であるが、その反応機構は単に水分の吸収にともなう発熱による自己硬化反応とカルシウム化合物の形成による固定化反応と考えられる。従って、当該処理対象物の粒度調整、圧縮強度、圧蜜調整の機能はなく、強度的に改良はできないので、これが再泥化という現象を生む問題があった。
【０００４】
一方、無機系成分に対するセメント系の改良及び固化安定化の機構は、水和物生成による硬化である。この水和物としては、カルシウムとシリカの水和物CSH［C２S(2CaO・SiO２)・C3S(3CaO・SiO２)］、モノサルフェート水和物：Etoringnite［C3Ａ(3CaO・Al２O３)・C４A・F(4CaO・Al２O３・FeO)・CaSO４・２H２O,3CaO・Al２O３・3CaSO４・32H２O］、ボゾラン，Bozoran(ｏ−H４Si0４・m−H２SiO３)等を挙げることができる。但し、当該処理対象物が多少の有機質成分を含有している場合には、この有機質成分（フミン質）によって水和物の生成が阻害されることがあり、これにより土質の調整を充分に行うことができない問題があった。また、セメント系の改良及び固化安定剤の場合、土壌の粒度調整、圧縮強度、圧蜜調整が非常に難しく、往々にして崩壊、流出等が生ずるのも、この処理対象物中の有機質の存在による水和物生成阻害に起因している。
【０００５】
更に、従来技術の改良及び固化安定剤により処理では、石灰系とセメント系の改良及び固化安定剤を問わず共通した問題点があった。即ち、当該対象物を処理する場合の添加量と処理後の当該対象物の水素イオン濃度である。具体的には、処理に必要な添加量が、石灰系、セメント系いずれの場合も処理対象物に対して１０〜２０ｗｔ％と比較的多量を要すると共に、処理後、対象物中の水素イオン濃度がｐH１０〜１２と高アルカリ性となるため、新たにアルカリ溶出の問題が起きる問題があった。
【０００６】
また、近年では土壌汚染が社会問題化しているが、従来の改良及び固化安定剤では、石灰系、セメント系を問わず、その主な目的が土壌の固化、固定による粒度調整、圧縮強度、圧蜜調整であり、現在求められている汚染土壌を無害化処理（臭気問題、重金属類の溶出問題、既存土壌との親和性等の解決方法）して土質を改良する機能は殆どないといえる。
【特許文献１】特開２００２−８８３６２号公報
【特許文献２】特開平１１−１９９８６８号公報
【発明の開示】
【発明が解決しようとする課題】
【０００７】
本発明が解決しようとする課題は、上記の問題点に鑑み、少量で土壌の粒度調整、圧縮強度、圧蜜調整をして固化強度を向上させることができると共に、土壌のアルカリ化を防止すると同時に土壌を無害処理化して土質を改良し、土壌の再利用と廃棄物の減容を達成して循環型社会に寄与することができる土壌、土質改良及び固化安定剤を提供するものである。
【課題を解決するための手段】
【０００８】
本発明は、上記の課題を解決するための第１の手段として、主成分であるフライアッシュに、セメントと固化増強剤とが配合され、更に、無毒化促進剤が添加して混合されていることを特徴とする土壌、土質改良及び固化安定剤を提供するものである。
【０００９】
本発明は、上記の課題を解決するための第２の手段として、上記第１の解決手段において、固化増強剤は、硫酸カルシウムとけい酸アルミニウムと硫酸アルミニウムであることを特徴とする土壌、土質改良及び固化安定剤を提供するものである。
【００１０】
本発明は、上記の課題を解決するための第３の手段として、上記第２の解決手段において、固化増強剤は、更にけい酸アルミニウムも含むことを特徴とする土壌、土質改良及び固化安定剤をていきょうするものである。
【００１１】
本発明は、上記の課題を解決するための第４の手段として、上記第１乃至第３のいずれかの解決手段において、無毒化促進剤は、チオ硫酸ナトリウム、鉄粉、硫酸アルミニウム、キトサン、クエン酸から成っていることを特徴とする土壌、土質改良及び固化剤を提供するものである。
【００１２】
本発明は、上記の課題を解決するための第５の手段として、上記第１乃至第４のいずれかの解決手段において、無毒化促進剤には、更に土壌菌が配合されていることを特徴とする土壌、土質改良及び固化剤を提供するものである。
【００１３】
本発明は、上記の課題を解決するための第６の手段として、上記第１乃至第５のいずれかの解決手段において、無毒促進剤は、無毒促進剤を構成する成分の粉体を均質に練り混ぜて成ることを特徴とする土壌、土質改良及び固化剤を提供するものである。
【００１４】
本発明は、上記の課題を解決するための第７の手段として、主成分であるフライアッシュに、セメントと硫酸カルシウムとが配合され、更に、チオ硫酸ナトリウム、鉄粉、硫酸アルミニウム、キトサン、クエン酸の粉体が添加して混合されていることを特徴とする土壌、土質改良及び固化安定剤を提供するものである。
【００１５】
本発明は、上記の課題を解決するための第８の手段として、フライアッシュを４０〜７０重量部、セメントを２０〜５０重量部、硫酸カルシウムを５〜２０重量部配合して成る主剤に、チオ硫酸ナトリウム、鉄粉、硫酸アルミニウム、キトサン、クエン酸から成る粉体を３〜６重量部配合して成ることを特徴とする土壌、土質改良及び固化安定剤を提供するものである。
【００１６】
本発明は、上記の課題を解決するための第９の手段として、上記第７又は第８のいずれかの解決手段において、セメント、硫酸カルシウム、チオ硫酸ナトリウム、鉄粉、硫酸アルミニウム、キトサン、クエン酸の総重量部が、土壌、土質改良及び固化促進剤全体に対して２８〜５０重量部の配合比で含まれていることを特徴とする土壌、土質改良及び固化促進剤を提供するものである。
【００１７】
本発明は、上記の課題を解決するための第１０の手段として、主成分であるフライアッシュに、セメントと硫酸カルシウムとけい酸アルミニウムとが配合され、更に、チオ硫酸ナトリウム、鉄粉、硫酸アルミニウム、キトサン、クエン酸の粉体が添加して混合されていることを特徴とする土壌、土質改良及び固化安定剤を提供するものである。
【００１８】
本発明は、上記の課題を解決するための第１１の手段として、フライアッシュを４０〜７０重量部、セメントを２０〜５０重量部、硫酸カルシウムを５〜２０重量部、けい酸アルミニウムを５〜１０重量部配合して成る主剤に、チオ硫酸ナトリウム、鉄粉、硫酸アルミニウム、キトサン、クエン酸から成る粉体を３〜６重量部配合して成ることを特徴とする土壌、土質改良及び固化安定剤を提供するものである。
【００１９】
本発明は、上記の課題を解決するための第１２の手段として、上記第１０又は第１１のいずれかの解決手段において、セメント、硫酸カルシウム、けい酸アルミニウム、チオ硫酸ナトリウム、鉄粉、硫酸アルミニウム、キトサン、クエン酸の総重量部が、土壌、土質改良及び固化促進剤全体に対して２８〜５０重量部の配合比で含まれていることを特徴とする土壌、土質改良及び固化促進剤を提供するものである。
【００２０】
本発明は、上記の課題を解決するための第１３の手段として、上記第７乃至第１２のいずれかの解決手段において、チオ硫酸ナトリウム、鉄粉、硫酸アルミニウム、キトサン、クエン酸の粉体に、土壌菌が配合されていることを特徴とする土壌、土質改良及び固化剤を提供するものである。
【００２１】
本発明は、上記の課題を解決するための第１４の手段として、上記第１３の解決手段において、土壌菌は、枯草菌類と、シュウドモナス菌類と、枯草菌類及びシュウドモナス菌類の変性菌とから成っていることを特徴とする土壌、土質改良及び固化剤を提供するものである。
【００２２】
本発明は、上記の課題を解決するための第１５の手段として、上記第７乃至第１４のいずれかの解決手段において、粉体は、粉体を構成する成分の粉体を均質に練り混ぜて成ることを特徴とする土壌、土質改良及び固化剤を提供するものである。
【００２３】
本発明は、上記の課題を解決するための第１６の手段として、上記第１乃至第１５のいずれかの解決手段において、フライアッシュは、石炭灰又は木灰のうちのいずれか又は双方が配合されたものであることを特徴とする土壌、土質改良及び固化剤を提供するものである。
【発明の効果】
【００２４】
本発明によれば、上記のように、フライアッシュを主原料としているため、適切な水分調整と正常な水和硬化反応を可能とすることができると共に、硫酸アルミニウム、けい酸アルミニウム、硝酸カルシウムが、セメントの弱点を補って土の団粒化と粒度調整、及び、固化、固定による圧密と圧縮強度を調整しているため、効率よく固化強度を向上させることができる実益がある。また、その結果、少量の改良及び固化安定剤を投入するだけで、被処理対象物を効率良く処理することができるため、コストを低減することもできる実益もある。
【００２５】
また、本発明によれば、上記のように、フライアッシュや硫酸アルミニウムなどを原料としているため、これらの水和物により卓越した硫酸塩鉱物（エトリンガイト）が生成されることで有機質土の固化にも効果的にその性能を発揮すると同時に処理対象物を中性化することができる共に、既存土壌との融和性も達成することができる実益がある。
【００２６】
更に、本発明によれば、上記のように、チオ硫酸ナトリウム、鉄粉、硫酸アルミニウム、キトサン、クエン酸、土壌菌を含有しているため、これらの成分が、被処理対象物中に含まれる油分と金属元素に対する高い吸着能力を有するキトサンと鉄粉により油分や金属元素をクエン酸に反応させて吸着させ、チオ硫酸ナトリウムによる解毒作用を促すので、油分や重金属類元素、一部のハロゲンやメタロイドを除去することができると共に、更に酸化物となった金属元素等が塩基製酸化物となり、イオン性の強い共有結合性を持って化学的に安定して、これらの元素を覆うように取り込むため、経年しても安定して再度溶出することがなく、これらの油分や重金属、ハロゲン元素のフッ素やメタロイド元素のホウ素等の、従来の固化安定剤では処理することができなかった成分を、固化処理のみで除去して、汚染土壌の再利用を安価に可能とすることができる実益がある。
【発明を実施するための最良の形態】
【００２７】
本発明の実施の形態を詳細に説明すると、本発明の土壌、土質改良及び固化安定剤は、主成分であるフライアッシュに、セメントと固化増強剤とが配合され、更に、無毒化促進剤が添加して混合されて成っている。
【００２８】
主成分であるフライアッシュは、火力発電所などで微粉炭燃焼ボイラーから捕集される直径１〜数十μｍの微粒子から成る完全燃焼した灰類であり、その成分は、酸化ケイ素（ＳｉＯ2)、酸化アルミニウム（Ａｌ2Ｏ3）等から成るものである。これらの成分は、灰になる以前の原料の成分に大きく依存するが、本発明で用いるフライアッシュは、石炭灰、木灰（樹皮灰、パルプ灰、製紙汚泥灰）のいずれか一つ又は双方を選択することができる。
【００２９】
この場合、このフライアッシュに求める機能は、水の吸水性と保水力、水和反応による自己効果能であるが、石炭灰、木灰ともその生産地や種類によって性状に差異が認められるため、用途に応じて適宜選択することができる。具体的には、経験的にその基準となる成分比を設定して調整して配合することができるが、経験的見地からは、Si、Al、Ca比と炭素比、ミネラル成分の触媒能が重要な要素となっている。本発明では、このフライアッシュを主たる原料とすることで、適切な水分調整と正常な水和硬化反応を可能とした。また、このフライアッシュ自体が産業廃棄物の一つでであるため、その有効な再利用を達成することもできる。
【００３０】
セメントに求める機能は、カルシウムとシリカの水和物CSHと、モノサルフェート水和物の形成による硬化反応である。本発明においては、フライアッシュとセメントは、それぞれの機能がバランスよく交錯し、目的が果たされている。この場合、セメントの上記硬化反応機能を存分に働かせるために、これを阻害する要素を排除しなければならないが、この機能性をより硬化的にするための補助剤として、固化増強剤が使用される。
【００３１】
即ち、固化増強剤としては、硫酸カルシウム、また、必要に応じて、けい酸アルミニウムをも使用することができる。これらの硫酸カルシウム、けい酸アルミニウムは、処理対象物には溶解せず、微粒子の核となって団粒化と粒度調整及び固化・固定化反応を助長するものである。更に後述する無毒化促進剤として配合される硫酸アルミニウムも、同時に固化増強剤として機能させることができる。
【００３２】
即ち、これらの硫酸アルミニウム、けい酸アルミニウム、硫酸カルシウムは、セメントの弱点を補って、土の団粒化と粒度調整及び固化、固定による圧蜜と圧縮強度の調整を補正するものである。また、フライアッシュ、硫酸アルミニウムなどの水和物により卓越した硫酸塩鉱物（エトリンガイト）が生成されることで有機質土の固化にも効果的にその性能を発揮すると同時に中性化と既存土壌との融和性も達成することができる。
【００３３】
さらに、無毒化促進剤としては、チオ硫酸ナトリウム、鉄粉、硫酸アルミニウム、キトサン、クエン酸の粉体を均質に練り混ぜたものを使用することができる。また、この無毒化促進剤としては、更に、土壌菌を配合することが望ましい。この無毒化促進剤により、金属元素を捕捉し、その後のイオン反応により強固な共有結合性を形成し再溶出することなく経年でも安定した状態で無害化し汚染土壌の再利用を安価に可能とすることができる。
【００３４】
この無毒化促進剤中のチオ硫酸ナトリウムは、重金属類と積極的に反応して不溶性のチオ硫酸金属塩Na3［Me（S２O3）2］を形成する機能がある。当該処理対象物中の重金属類の濃度に応じて配合を調整することができる。
【００３５】
また、鉄粉は重金属類の金属元素の吸着に寄与する他、当該処理対象物内で加水分解を起こし硫酸H２SO４と酸鉄Fe２O３に解離し、中和反応と凝集反応によって団粒化と粒度調整及び固化・固定化反応を助長する。
【００３６】
更に、硫酸アルミニウムは、当該処理対象物の水分と反応して重縮合水酸化アルミニウム［コロイド状の水酸化アルミニウムAl(OH)３と、イオン化した水酸化アルミニウム［Alｍ(OH)ｎ＋］に転化する。この重縮合水酸化アルミニウムには、泥土粒子間の電位を低下させ崩壊し細分化する機能と、有機金属類の無機化、金属イオンの吸着・固定及び酸化触媒能がある。また、硫酸アルミニウムには、上述したように、当該対象物の団粒化と粒度調整及び固化・固定化を促進する働きもある。
【００３７】
キトサンは、重金属類の吸着効果を増大させる働きがある。クエン酸はキトサンの効果より高め、助ける働きをする。
【００３８】
これらの５種類の成分に、更に、土壌菌を加えることにより、重金属類、一部ハロゲン物質を吸着、固定、イオン反応による共有結合性へと導き、再溶出の防止と無害化を可能としている。この場合、この土壌菌としては、枯草菌類と、シュウドモナス菌類と、枯草菌類及びシュウドモナス菌類の変性菌を使用することができる。
【００３９】
本発明の土壌、土質改良及び固化安定剤は、主成分であるフライアッシュに、セメント及び固化増強剤として硫酸カルシムとけい酸カルシウムを配合し、これに無毒化促進剤としてのチオ硫酸ナトリウム、鉄粉、硫酸アルミニウム、キトサン、クエン酸、土壌菌の粉体を均質に練り混ぜたものを添加混合して製造することができる。
【００４０】
また、本発明の土壌、土質改良及び固化安定剤の添加量は、当該対象物の含水比によって決定されるが、通常の場合であれば３〜８重量％の範囲で処理が可能である。但し、特殊な場合は前処理を必要とすることがある。
【実施例】
【００４１】
次に本発明に含まれる各種成分の効能を確認するために行った実施例について説明する。まず、本発明の実施例として、次の表１の成分の土壌、土質改良及び固化安定剤を生成した。即ち、フライアッシュ４８重量部、セメント３８重量部、固化促進剤としての硫酸カルシウム１０重量部を基本配合とし、これに、無毒化促進剤を含むエキスを４重量部の割合で混合添した。この場合、セメントと固化促進剤としての硫酸カルシウムと無毒化促進剤（土壌菌除く）の全体に対する重量部は、ほぼ５０重量部である。
【００４２】
【表１】
2005146275.tif 000002
【００４３】
この本発明の土壌、土質改良及び固化剤の実施例について、試験対象である泥炭に使用して、比較例である従来のセメント系の固化安定剤と種々の性能を比較した。具体的には、試験対象の原土として泥炭を使用し、これに本発明の実施例と比較例とを、それぞれ、５％、１０％、１５％（湿潤重量百分率）で添加して、手で掻き混ぜて供試体を得た。
【００４４】
この場合に、まずは、配合率（湿潤重量百分率）と養生日数（湿潤養生）をパラメーターとして供試体の一軸圧縮試験を行った。試験方法は土質工学会基準の土の一軸圧縮試験方法に従い、ひずみ速度は０．１（％／ｍｉｎ）とした。その結果を、図１に示す。
【００４５】
図１から解るように、フライアッシュを使用した本発明の実施例の方が、比較例に比べ、１０％以上の配合率で初期強度、長期強度ともに高い一軸強さとなることが解る。一般に、長期強度とは、２８日養生における強度を示すが、フライアッシュによるポゾラン反応の卓越により、さらに長期にわたって比較例よりも高い強度を維持することができるといえる。
【００４６】
次に、一軸圧縮試験後の供試体全てに対してＸ線回折分析を行った。これは、供試体の条件の違いにより、反応生成物に違いがあるのかを確認するための試験である。この場合、特に、一軸圧縮試験の結果を裏付ける根拠として、そのメカニズムはまだ未解明であるものの一般に固化の際の水和反応の過程で硬化体と同時に生成され強度発現に関して重要な鉱物であるエトリンジャイと（硫酸塩鉱物）に着目し、配合率（湿潤重量百分率）とエトリンジャイトの回折強度（ｃｐｓ）との関係を、図２に示す。
【００４７】
この図２から解るように、本発明の実施例の方が、比較例よりもエントリジャイトが卓越し、強度の発現に寄与していることが解る。
【００４８】
更に、本発明の実施例と比較例を、直径５ｃｍ、高さ１０ｃｍのモールドに収納された試料に、それぞれ５０ｇ、１００ｇ添加して、供試体を得、そのｐＨ値を測定した結果を、次の表２に示す。この表２から解るように、本発明の実施例の方が、低ｐＨ化を促進して、高アルカリ性の対象物であっても中和できることが解る。
【００４９】
【表２】
2005146275.tif 000003
【００５０】
最後に、主成分であるフライアッシュの中にも、様々な重金属類が含まれているため、本発明の無毒化促進剤により、どの程度重金属類の溶出を抑制することができるかをためすため、種々のフライアッシュを試料（原粉Ａ乃至Ｃ）として、本発明に使用する上記表１に示す成分割合の無毒化促進剤を添加して、重金属類の溶出試験を行った。その結果を、次の表３に示す。
【００５１】
【表３】
2005146275.tif 000004
【００５２】
この表３から解るように、いずれの原粉に対しても、処理後は、これらの重金属類の溶出が殆ど見られないことが解る。
【産業上の利用可能性】
【００５３】
本発明は、多種多様な土壌の土質改善、具体的には、河川、湖沼、港湾などのヘドロ汚泥、また、硬質土、粘土、火山灰質土などの一般軟弱土の固化、無害化、再利用の促進に適用することができる。
【図面の簡単な説明】
【００５４】
【図１】本発明の実施例と比較例による供試体の一軸圧縮強さと養生日数との関係を示すグラフ図である。
【図２】本発明の実施例と比較例による供試体のエトリンジャイトのＸ線回折強度と配合率との関係を示す図である。
【図１】
2005146275.tif 000005
【図２】
2005146275.tif 000006